(57)【要約】【課題】ガラス基板の貫通孔の内壁面と、この貫通孔内に充填されるガラスフリットとの境界面において、ガラスフリットの密着性を向上させる。【解決手段】ガラス材料からなるベース基板を厚さ方向に貫通する貫通電極を有するガラス基板の製造方法であって、ベース基板を厚さ方向に貫通する貫通孔内に挿入した金属ピンを固定するために貫通孔と金属ピンとの間にガラスフリットを充填する充填工程（Ｓ３７）と、ベース基板をフッ酸により洗浄する貫通孔内洗浄工程（Ｓ３５）と、を含み、貫通孔内洗浄工程を充填工程の前に実行する。【選択図】図５
2013162170.tif 000002
【特許請求の範囲】
【請求項１】
ガラス材料からなる基板を厚さ方向に貫通する貫通電極を有するガラス基板の製造方法であって、
前記基板を厚さ方向に貫通する貫通孔内に挿入した金属ピンを固定するために前記貫通孔と前記金属ピンとの間にガラスフリットを充填する充填工程と、
前記ガラス基板をフッ酸により洗浄する洗浄工程と、を含み、
前記洗浄工程を前記充填工程の前に実行することを特徴とするガラス基板の製造方法。
【請求項２】
前記貫通孔を形成するための凹部を表面上に有する前記ガラス基板を生成するガラス基板生成工程を含み、
前記洗浄工程を前記ガラス基板生成工程の後に実行することを特徴とする請求項１に記載のガラス基板の製造方法。
【請求項３】
前記ガラス基板を研磨することによって前記凹部から前記貫通孔を形成する貫通孔形成工程を含み、
前記洗浄工程を前記貫通孔形成工程の後に実行することを特徴とする請求項２に記載のガラス基板の製造方法。
【請求項４】
前記洗浄工程は、前記フッ酸とフッ化アンモニウム水溶液と純水とを含むフッ酸処理液によって前記ガラス基板を洗浄することを特徴とする請求項１から請求項３の何れか１つに記載のガラス基板の製造方法。
【請求項５】
互いに接合された第１ガラス基板及び第２ガラス基板の間に形成されたキャビティ内に電子部品を封入可能なパッケージの製造方法であって、
請求項１に記載のガラス基板の製造方法によって前記第１ガラス基板を形成する第１ガラス基板形成工程を含むことを特徴とするパッケージの製造方法。
【請求項６】
請求項５に記載のパッケージの製造方法により製造されたパッケージと、
該パッケージの前記キャビティ内に封止された圧電振動片と、
を備えることを特徴とする圧電振動子。
【請求項７】
請求項６に記載の圧電振動子を備え、該圧電振動子は発振子として集積回路に電気的に接続されていることを特徴とする発振器。
【請求項８】
請求項６に記載の圧電振動子を備え、該圧電振動子は計時部に電気的に接続されていることを特徴とする電子機器。
【請求項９】
請求項６に記載の圧電振動子を備え、該圧電振動子はフィルタ部に電気的に接続されていることを特徴とする電波時計。
【発明の詳細な説明】
【技術分野】
【０００１】
この発明は、ガラス基板の製造方法、パッケージの製造方法、圧電振動子、発振器、電子機器及び電波時計に関する。
【背景技術】
【０００２】
従来、互いの積層状態で陽極接合されることによって両者間にキャビティが形成されるガラス材料からなるベース基板およびリッド基板と、ベース基板においてキャビティ内に位置する部位に実装された作動片と、を備えるパッケージ製品が知られている。
そして、このパッケージ製品として、例えば、携帯電話や携帯情報端末機器に装着され、時刻源や制御信号などのタイミング源、リファレンス信号源などとして水晶などを用いた圧電振動子が知られている。
【０００３】
この圧電振動子において、例えば、ベース基板の貫通孔に形成された貫通電極によってキャビティ内の圧電振動片（作動片）とキャビティ外部の外部電極とを電気的に接続する場合に貫通電極を形成する方法として、先ず、ベース基板に貫通孔を形成し、次に、ベース基板を熱軟化させた状態で貫通孔内に金属ピンを打ち込む方法が知られている（例えば、特許文献１参照）。
【０００４】
しかしながら、このように金属ピンを貫通孔に打ち込むだけでは、金属ピンと貫通孔との間隙を的確に塞ぐのが困難であり、キャビティ内の気密性を確保することができないという問題が生じる。
また、ベース基板上の全ての貫通孔に位置決めして金属ピンを打ち込むという煩雑な工程が必要になるという問題が生じる。
これらの問題に対して、例えば、先ず、ベース基板に貫通孔を形成し、次に、貫通孔内に金属ピンを配設し、貫通孔と金属ピンとの隙間にガラスフリットを充填した後、ガラスフリットを硬化させて金属ピンを固定することによって貫通電極を形成する方法が知られている。
【先行技術文献】
【特許文献】
【０００５】
【特許文献１】特開２００２−１２４８４５号公報
【発明の概要】
【発明が解決しようとする課題】
【０００６】
ところで、上記従来技術に係る貫通電極を形成する方法において、ガラスフリットを貫通孔内に充填する前の状態において、例えば、貫通孔内の内壁面上にガラス材料の残渣や研磨材などが残存している場合には、この内壁面とガラスフリットとの境界面においてガラスフリットの密着性が低下するという問題が生じる。
この場合には、貫通孔の内壁面とガラスフリットとの境界面付近において、硬化後のガラスフリットに気泡や空隙が形成され易くなり、所望の気密性を確保することができない虞がある。
また、例えば、硬化後のガラスフリットの表面付近に気泡や空隙が形成された場合には、貫通電極に接続される電極（外部電極など）をベース基板の表面上に形成する際に断線が生じ易くなる虞がある。
【０００７】
本発明は上記事情に鑑みてなされたもので、ガラス基板の貫通孔の内壁面と、この貫通孔内に充填されるガラスフリットとの境界面において、ガラスフリットの密着性を向上させることが可能なガラス基板の製造方法、パッケージの製造方法、圧電振動子、発振器、電子機器及び電波時計を提供することを目的としている。
【課題を解決するための手段】
【０００８】
上記課題を解決して係る目的を達成するために、本発明の請求項１に係るガラス基板の製造方法は、ガラス材料からなる基板（例えば、実施の形態でのベース基板２）を厚さ方向に貫通する貫通電極（例えば、実施の形態での貫通電極８，９）を有するガラス基板の製造方法であって、前記基板を厚さ方向に貫通する貫通孔（例えば、実施の形態での貫通孔２１，２２）内に挿入した金属ピン（例えば、実施の形態での金属ピン３７）を固定するために前記貫通孔と前記金属ピンとの間にガラスフリット（例えば、実施の形態でのガラスフリット３８）を充填する充填工程（例えば、実施の形態での充填工程（Ｓ３７））と、前記ガラス基板をフッ酸により洗浄する洗浄工程（例えば、実施の形態での貫通孔内洗浄工程（Ｓ３５））と、を含み、前記洗浄工程を前記充填工程の前に実行する。
【０００９】
さらに、本発明の請求項２に係るガラス基板の製造方法は、前記貫通孔を形成するための凹部（例えば、実施の形態での凹部２０）を表面上に有する前記ガラス基板を生成するガラス基板生成工程（例えば、実施の形態でのガラス成形工程（Ｓ３３））を含み、前記洗浄工程を前記ガラス基板生成工程の後に実行する。
【００１０】
さらに、本発明の請求項３に係るガラス基板の製造方法は、前記ガラス基板を研磨することによって前記凹部から前記貫通孔を形成する貫通孔形成工程（例えば、実施の形態での貫通孔形成工程（Ｓ３４））を含み、前記洗浄工程を前記貫通孔形成工程の後に実行する。
【００１１】
さらに、本発明の請求項４に係るガラス基板の製造方法では、前記洗浄工程は、前記フッ酸とフッ化アンモニウム水溶液と純水とを含むフッ酸処理液によって前記ガラス基板を洗浄する。
【００１２】
また、本発明の請求項５に係るパッケージの製造方法は、互いに接合された第１ガラス基板（例えば、実施の形態でのベース基板２）及び第２ガラス基板（例えば、実施の形態でのリッド基板３）の間に形成されたキャビティ内に電子部品を封入可能なパッケージの製造方法であって、請求項１に記載のガラス基板の製造方法によって前記第１ガラス基板を形成する第１ガラス基板形成工程（例えば、実施の形態でのベース基板用ウエハ作製工程（Ｓ３０））を含む。
【００１３】
また、本発明の請求項６に係る圧電振動子は、請求項５に記載のパッケージの製造方法により製造されたパッケージと、該パッケージの前記キャビティ内に封止された圧電振動片と、を備える。
【００１４】
また、本発明の請求項７に係る発振器は、請求項６に記載の圧電振動子を備え、該圧電振動子は発振子として集積回路に電気的に接続されている。
【００１５】
また、本発明の請求項８に係る電子機器は、請求項６に記載の圧電振動子を備え、該圧電振動子は計時部に電気的に接続されている。
【００１６】
また、本発明の請求項９に係る電波時計は、請求項６に記載の圧電振動子を備え、該圧電振動子はフィルタ部に電気的に接続されている。
【発明の効果】
【００１７】
本発明のガラス基板の製造方法によれば、貫通孔内にガラスフリットを充填して、このガラスフリットを硬化させる前に、ガラス基板をフッ酸により洗浄することから、貫通孔内の内壁面上にガラス材料の残渣や研磨材などが残存することを防止することができ、この内壁面とガラスフリットとの境界面においてガラスフリットの密着性が低下することを防止することができる。
【００１８】
これにより、貫通孔の内壁面とガラスフリットとの境界面付近において、硬化後のガラスフリットに気泡や空隙が形成されることを抑制し、所望の気密性を確保することができるとともに、ガラスフリットの表面付近に気泡や空隙が形成されてしまうことを抑制し、貫通電極に接続される電極をガラス基板の表面上に形成する際に断線が生じることを抑制することができる。
【００１９】
本発明のガラス基板の製造方法によれば、貫通孔を形成するための凹部にガラス材料の残渣や研磨材などが残存することを防止することができ、この凹部から形成された貫通孔の内壁面とガラスフリットとの境界面においてガラスフリットの密着性が低下することを防止することができる。
【００２０】
本発明のガラス基板の製造方法によれば、ガラス基板を研磨することによって凹部から形成された貫通孔にガラス材料の残渣や研磨材などが残存することを防止することができ、貫通孔の内壁面とガラスフリットとの境界面においてガラスフリットの密着性が低下することを防止することができる。
【００２１】
本発明のパッケージの製造方法によれば、キャビティ内の気密性を確保することができる。
本発明の圧電振動子、発振器、電子機器及び電波時計によれば、作動信頼性を向上させることができる。
【図面の簡単な説明】
【００２２】
【図１】本発明の実施の形態に係る圧電振動子の外観斜視図である。
【図２】図１に示す圧電振動子の内部構成図であって、リッド基板を取り外した状態で圧電振動片を上方から見た図である。
【図３】図２に示すＡ−Ａ線に沿った圧電振動子の断面図である。
【図４】図１に示す圧電振動子の分解斜視図である。
【図５】圧電振動子の製造方法を示すフローチャートである。
【図６】圧電振動子の製造方法を示す工程図であって、ウエハ接合体の分解斜視図である
【図７】ベース基板用ウエハの断面図であって、貫通孔形成工程及び金属ピン配置工程を示す工程図である。
【図８】金属ピンの斜視図である。
【図９】ベース基板用ウエハの断面図であって、充填工程を示す工程図である。
【図１０】ベース基板用ウエハの断面図であって、仮乾燥工程以降の工程を示す工程図である。
【図１１】ベース基板用ウエハの断面図であって、研磨工程を示す工程図である。
【図１２】ベース基板用ウエハの凹部の内面を拡大して示す図の例である。
【図１３】ベース基板用ウエハの貫通孔の内壁面を拡大して示す図の例である。
【図１４】本発明に係る発振器の一実施形態を示す構成図である。
【図１５】本発明に係る電子機器の一実施形態を示す構成図である。
【図１６】本発明に係る電波時計の一実施形態を示す構成図である。
【発明を実施するための形態】
【００２３】
以下、本発明の一実施形態に係るガラス基板の製造方法、パッケージの製造方法により製造されたパッケージを備える圧電振動子および該圧電振動子を備える発振器および電子機器および電波時計について説明する。
【００２４】
本実施形態の圧電振動子１は、例えば図１〜図４に示すように、接合材２３を介して陽極接合されたベース基板（第１ガラス基板）２とリッド基板（第２ガラス基板）３とからなる箱状のパッケージ１０と、パッケージ１０の内部に封止されたキャビティＣに収容された圧電振動片（電子部品）５と、を備える表面実装型の圧電振動子１である。
【００２５】
そして、圧電振動片５とベース基板２の第１面２ａに設置された外部電極６，７とは、ベース基板２を貫通する一対の貫通電極８，９によって電気的に接続されている。
【００２６】
ベース基板２は、ガラス材料、例えばソーダ石灰ガラスからなる透明な絶縁基板によって板状に形成され、厚さ方向に貫通するとともにキャビティＣ内にて開口する一対の貫通孔２１，２２に形成された一対の貫通電極８，９を備えている。
なお、貫通孔２１，２２は、ベース基板２の第１面２ａから第２面（リッド基板３に対向する表面）２ｂに向かって漸次径が縮径した断面テーパ形状を有している。
【００２７】
なお、本実施形態では、貫通孔２１，２２は断面テーパ状に形成されているとしたが、これに限定されず、例えばベース基板２を同一径にて厚さ方向に貫通する貫通孔でもあってもよく、要するにベース基板２を貫通していればよい。
【００２８】
リッド基板３は、ベース基板２と同様に、ガラス材料、例えばソーダ石灰ガラスからなる透明な絶縁基板によって、ベース基板２に重ね合わせ可能な大きさの板状に形成されている。そして、リッド基板３の内面３ｂ側には、圧電振動片５を収容可能な矩形状の凹部３ａを備えている。
この凹部３ａは、ベース基板２及びリッド基板３が重ね合わされたときにベース基板２の第２面２ｂとによって、圧電振動片５を収容するキャビティＣを形成する。
【００２９】
リッド基板３の内面３ｂは、中央部に形成された凹部３ａと、凹部３ａの周囲に形成されてベース基板２との接合面となる額縁領域３ｃとから構成されている。
そして、リッド基板３は、ベース基板２に対向する内面３ｂ全体に設けられた接合材２３を備えている。
接合材２３は、例えばリッド基板３の額縁領域３ｃおよび凹部３ａの内面全体に亘って設けられている。
【００３０】
なお、本実施形態の接合材２３はＳｉ膜によって形成されているが、これに限定されず、例えば接合材２３はＡｌによって形成されてもよい。
また、接合材２３は、例えばドーピングなどにより低抵抗化されたＳｉバルク材によって形成されてもよい。
そして、リッド基板３は、後述するように、凹部３ａをベース基板２側に対向させた状態でベース基板２に対して接合材２３を介して陽極接合され、キャビティＣを気密封止している。
【００３１】
圧電振動片５は、水晶、タンタル酸リチウムやニオブ酸リチウムなどの圧電材料から形成された音叉型の振動片であり、所定の電圧の印加によって振動する。
この圧電振動片５は、音叉型であって、平行に配置された一対の振動腕部２４，２５と、一対の振動腕部２４，２５の基端を一体的に固定する基部２６と、を備えている。
【００３２】
なお、一対の振動腕部２４，２５は、一対の振動腕部２４，２５を振動させる一対の第１の励振電極および第２の励振電極からなる励振電極（図示略）を表面上に備え、基部２６は、第１の励振電極及び第２の励振電極と後述する引き回し電極２７，２８とを電気的に接続する一対のマウント電極（図示略）を表面上に備えている。
【００３３】
圧電振動片５は、例えば図２，図３に示すように、金などのバンプＢによって、ベース基板２の第２面（リッド基板３に対向する表面）２ｂに設けられた引き回し電極２７，２８上にバンプ接合されている。
より詳細には、圧電振動片５の第１の励振電極は、一方のマウント電極及びバンプＢを介して一方の引き回し電極２７上にバンプ接合され、第２の励振電極は、他方のマウント電極及びバンプＢを介して他方の引き回し電極２８上にバンプ接合されている。
これにより、圧電振動片５は、ベース基板２の第２面２ｂから浮いた状態で支持されるとともに、各マウント電極と引き回し電極２７，２８とはそれぞれ電気的に接続されている。
【００３４】
外部電極６，７は、ベース基板２の第１面２ａにおける長手方向の両側に設置されており、各貫通電極８，９及び各引き回し電極２７，２８を介して圧電振動片５に電気的に接続されている。
より詳細には、例えば、一方の外部電極６は、一方の貫通電極８及び一方の引き回し電極２７を介して圧電振動片５の一方のマウント電極に電気的に接続されている。
また、他方の外部電極７は、他方の貫通電極９及び他方の引き回し電極２８を介して、圧電振動片５の他方のマウント電極に電気的に接続されている。
【００３５】
貫通電極８，９は、焼成によって貫通孔２１，２２に対して一体的に固定されたガラス体３２及び芯材部３１によって形成され、貫通孔２１，２２を塞いでキャビティＣ内の気密を維持するとともに、外部電極６，７と引き回し電極２７，２８とを導通させる。
より詳細には、例えば、一方の貫通電極８は、外部電極６と基部２６との間で引き回し電極２７に臨んで配置され、他方の貫通電極９は、外部電極７と振動腕部２５との間で引き回し電極２８に臨んで配置されている。
【００３６】
ガラス体３２は、ペースト状のガラスフリット３８の焼成によって形成されている。
より詳細には、例えば、ガラス体３２は、平均粒径３μｍ程度の結晶粒からなり、平坦な両端およびベース基板２とほぼ同じ厚みを有する円筒状に形成されている。
そして、ガラス体３２は、ガラス体３２を厚さ方向に貫通する中心孔に挿入された芯材部３１を固定している。
また、本実施形態では貫通孔２１，２２の形状に合わせて、ガラス体３２の外形は円錐台状（断面テーパ状）となるように形成されている。そして、このガラス体３２は、貫通孔２１，２２内に埋め込まれた状態で焼成されており、これら貫通孔２１，２２に対して強固に固着されている。
【００３７】
芯材部３１は、金属材料により円柱状に形成された導電性の芯材であり、ガラス体３２と同様に平坦な両端およびベース基板２とほぼ同じ厚さを有している。
なお、製造後の貫通電極８，９において、上述したように芯材部３１は円柱状かつベース基板２の厚さと同じ厚さとを有しているが、製造過程では、後述する図８に示すように、芯材部３１の一方の端部に連結された平板状の土台部３６とともに鋲体型の金属ピン３７を形成している。
【００３８】
この圧電振動子１は、ベース基板２に形成された外部電極６，７に対して所定の駆動電圧が印加されることによって作動し、圧電振動片５の各励振電極に電流を流すことによって、一対の振動腕部２４，２５を接近および離間させる方向に所定の周波数で振動させる。
この一対の振動腕部２４，２５の振動は、時刻源、制御信号のタイミング源やリファレンス信号源などとして用いられる。
【００３９】
（圧電振動子の製造方法）
次に、上述した圧電振動子１の製造方法について説明する。
以下には、例えば、複数のベース基板２からなるベース基板用ウエハ４０と、複数のリッド基板３からなるリッド基板用ウエハ５０との間に、複数の圧電振動片５を封入してウエハ接合体６０を形成し、各ウエハ接合体６０を切断することによって複数の圧電振動子１を同時に製造する方法について説明する。
【００４０】
例えば図５に示すように、本実施形態に係る圧電振動子の製造方法は、主に、圧電振動片作製工程（Ｓ１０）と、リッド基板用ウエハ作製工程（Ｓ２０）と、ベース基板用ウエハ作製工程（Ｓ３０）と、組立工程（Ｓ５１以下）と、を含んでいる。
なお、圧電振動片作製工程（Ｓ１０）と、リッド基板用ウエハ作製工程（Ｓ２０）と、ベース基板用ウエハ作製工程（Ｓ３０）とは、並行して実行可能である。
【００４１】
（圧電振動片作製工程）
先ず、圧電振動片作製工程（Ｓ１０）を実行して圧電振動片５を作製する。
そして、圧電振動片５を作製した後、共振周波数の粗調を実行する。
なお、共振周波数をより高精度に調整する微調は、例えば実装後に行なう。
【００４２】
（リッド基板用ウエハ作製工程）
次に、図５，図６に示すように、後にリッド基板３となるリッド基板用ウエハ５０を、陽極接合を行う直前の状態まで作製するリッド基板用ウエハ作製工程（Ｓ２０）を行う。
詳細には、ソーダ石灰ガラスを所定の厚さまで研磨加工して洗浄した後に、エッチングなどにより最表面の加工変質層を除去した円板状のリッド基板用ウエハ５０を形成する（Ｓ２１）。
【００４３】
次に、リッド基板用ウエハ５０の第１面５０ａ（図６における下面）に、エッチングなどにより行列方向にキャビティＣ用の凹部３ａを複数形成する凹部形成工程（Ｓ２２）を行う。
そして、後述するベース基板用ウエハ４０との間の気密性を確保するために、ベース基板用ウエハ４０との接合面となるリッド基板用ウエハ５０の第１面５０ａ側を少なくとも研磨する研磨工程（Ｓ２３）を行い、第１面５０ａを鏡面加工する。
【００４４】
次に、リッド基板用ウエハ５０の第１面５０ａ全体（ベース基板用ウエハ４０との接合面及び凹部３ａの内面）に接合材２３を形成する接合材形成工程（Ｓ２４）を行う。
このように、接合材２３をリッド基板用ウエハ５０の第１面５０ａ全体に形成することで、接合材２３のパターニングを不要とし、製造コストを低減することができる。
なお、接合材２３の形成は、スパッタやＣＶＤなどの成膜方法によって行う。
また、接合材形成工程（Ｓ２４）の前に接合面を研磨しているので、接合材２３の表面の平面度を確保し、ベース基板用ウエハ４０との安定した接合を実現することができる。
以上により、リッド基板用ウエハ作製工程（Ｓ２０）は終了する。
【００４５】
（ベース基板用ウエハ作製工程）
上述した工程と同時または前後のタイミングで、後にベース基板２となるベース基板用ウエハ４０を、陽極接合を行う直前の状態まで作製するベース基板用ウエハ作製工程（Ｓ３０）を行う。
先ず、ソーダ石灰ガラスを所定の厚さまで研磨加工して洗浄した後に、エッチングなどにより最表面の加工変質層を除去した円板状のベース基板用ウエハ４０を形成する（Ｓ３１）。
【００４６】
（貫通電極形成工程）
次に、ベース基板用ウエハ４０を厚さ方向に貫通し、キャビティＣの内側と圧電振動子１の外側とを導通する貫通電極８，９を形成する貫通電極形成工程（Ｓ３２）を行う。
以下に、貫通電極形成工程（Ｓ３２）の詳細を説明する。
【００４７】
貫通電極形成工程（Ｓ３２）では、先ず、例えば図７（ａ）に示すように、プレス成形などによりベース基板用ウエハ４０の第１面４０ａの表面上に複数の凹部２０を形成するガラス成形工程（Ｓ３３）を行う。
【００４８】
次に、ベース基板用ウエハ４０を貫通する一対の貫通孔２１，２２を複数形成する貫通孔形成工程（Ｓ３４）を行う。
詳細には、少なくともベース基板用ウエハ４０の第２面４０ｂ側から破線部Ｔ１まで片面研磨することで、凹部２０を貫通させ、貫通孔２１，２２を形成する。
これにより、ベース基板用ウエハ４０（ベース基板２）の第２面４０ｂ側から第１面４０ａ側に向かって漸次内径が大きくなるように貫通孔２１，２２を形成する。
【００４９】
次に、貫通孔２１，２２が形成されたベース基板用ウエハ４０をフッ酸により洗浄する貫通孔内洗浄工程（Ｓ３５）を行う。
詳細には、所定比率で配合されたフッ酸とフッ化アンモニウム水溶液と純水とを含むフッ酸処理液によって、温度および時間に対する所定の条件にてベース基板用ウエハ４０を洗浄する。例えば、温度は２０℃〜５０℃程度の範囲とし、時間は数秒から１０秒程度の範囲にて温度が高くなるほど短くなる。
【００５０】
そして、フッ酸処理液による洗浄後には、例えば、ベース基板用ウエハ４０に対して、順次、純水による洗浄と、酸性水溶液の界面活性剤による超音波洗浄と、純水による洗浄と、アルカリ性水溶液の界面活性剤による超音波洗浄と、純水による洗浄と、乾燥と、を実行して、貫通孔内洗浄工程（Ｓ３５）を終了する。
【００５１】
なお、この貫通孔内洗浄工程は、ガラス成形工程の実行後かつ貫通孔形成（片面研磨）工程の実行前のタイミングで実行してもよい。
【００５２】
次に、複数の貫通孔２１，２２内に、金属ピン３７の芯材部３１を配置する金属ピン配置工程（Ｓ３６）を行う。
金属ピン３７は、例えば図８に示すように、平板状の土台部３６と、土台部３６上から土台部３６の表面に略直交する方向に沿ってベース基板用ウエハ４０の厚さよりも僅かに短いとともに、平坦な先端を有する芯材部３１と、から構成されている。
【００５３】
そして、例えば図７（ｂ）に示すように、貫通孔２１，２２の小径側（ベース基板用ウエハ４０の第２面４０ｂ側）から金属ピン３７の芯材部３１を挿入する。
この時、上述した金属ピン３７の土台部３６の表面をベース基板用ウエハ４０の第２面４０ｂに接触させるようにして芯材部３１を貫通孔２１，２２に挿入する。
【００５４】
なお、芯材部３１を貫通孔２１，２２に挿入する際には、芯材部３１の軸方向と貫通孔２１，２２の軸方向とを略一致させて金属ピン３７を貫通孔２１，２２内に配置する必要があることに対して、土台部３６上に形成された芯材部３１を備える金属ピン３７によって、土台部３６をベース基板用ウエハ４０に接触させるまで押し込むだけの簡単な作業で、芯材部３１の軸方向と貫通孔２１，２２の軸方向とを容易に一致させることができる。これによって、金属ピン配置工程（Ｓ３６）の実行時における作業性を向上させることができる。
【００５５】
次に、ベース基板用ウエハ４０を真空印刷装置内に搬送し、例えば図９（ａ）に示すように、貫通孔２１，２２内にペースト状のガラスフリット３８を充填する充填工程（Ｓ３７）を行う。
なお、本実施形態で用いるガラスフリット３８は、例えば、主に、粉末状のガラス粒子と、有機溶剤とエチルセルロースなどからなるバインダと、を配合してなるペースト材である。
【００５６】
充填工程（Ｓ３７）では、ベース基板用ウエハ４０の第１面４０ａを鉛直方向上向きに配置し、スキージ４５を第１面４０ａに沿って走査して、ガラスフリット３８をベース基板用ウエハ４０の第１面４０ａ側から塗布する。
このとき、本実施形態では、貫通孔２１，２２の大径側からガラスフリット３８を充填することで、貫通孔２１，２２と金属ピン３７との間隙に容易にガラスフリット３８を充填することができる（例えば、図９（ｂ）参照）。
これにより、ガラスフリット３８は、貫通孔２１，２２の第１面４０ａ側から貫通孔２１，２２内に侵入し、貫通孔２１，２２と金属ピン３７の芯材部３１との間隙に充填される。
【００５７】
次に、例えば図１０（ａ）に示すように、ガラスフリット３８を仮乾燥させる仮乾燥工程（Ｓ３８）を実行する。
詳細には、先ず、貫通孔２１，２２内に充填されたガラスフリット３８を有するベース基板用ウエハ４０を乾燥炉内に搬送する。そして、乾燥炉内を、例えば大気圧雰囲気下で８０℃程度に保持し、ベース基板用ウエハ４０を３０分程度乾燥させる。
【００５８】
ここで、ガラスフリット３８に配合されている有機溶剤の沸点は８５℃より低いため、ガラスフリット３８に配合されている有機溶剤は仮乾燥工程（Ｓ３８）において蒸発して除去される。
一方、ガラスフリット３８に含まれるガラス粒子の軟化点は、一般的に約５００℃程度であり、仮乾燥工程（Ｓ３８）の温度である８５℃よりもはるかに高いため、仮乾燥工程（Ｓ３６）ではガラスフリット３８は溶融しない。
また、ガラスフリット３８に配合されたバインダ（エチルセルロース）の沸点は約３５０℃程度であり、仮乾燥工程（Ｓ３８）の温度である８５℃よりもはるかに高いため、仮乾燥工程（Ｓ３６）ではバインダは蒸発しない。
【００５９】
上述したように、この時点では、ガラスフリット３８のガラス粒子は溶融していないのでガラス粒子間には間隙が存在している。
このため、有機溶剤の蒸発によって発生したガスは、ガラス粒子間の間隙を流通してガラスフリット３８の外部へ放出される（例えば、図１０（ａ）中矢印参照）。
これにより、焼成工程（Ｓ４０）の実行前に有機溶剤を効果的に除去することができ、焼成工程（Ｓ４０）の実行時に有機溶剤の蒸発によってガスが発生することを抑制することができる。
【００６０】
次に、例えば図１０（ｂ）に示すように、ガラスフリット３８内に含まれるバインダを除去する脱バインダ工程（Ｓ３９）を行う。
詳細には、ベース基板用ウエハ４０を乾燥炉から加熱炉のチャンバー内に移し、加熱炉内を、例えば大気雰囲気下で４２０℃程度に保持し、ベース基板用ウエハ４０を１時間程度加熱する。
【００６１】
このように、脱バインダ工程（Ｓ３９）において、加熱炉内の温度をバインダの沸点よりも高く、ガラス粒子の軟化点よりも低く設定することで、ガラス粒子を溶融させずにバインダを蒸発させることができる。
これにより、バインダの蒸発によって発生するガスは、ガラス粒子間の間隙を流通してガラスフリット３８の外部へ効率的に放出される（例えば、図１０（ｂ）中矢印参照）。
これにより、後述する焼成工程（Ｓ４０）の実行前にバインダを効果的に除去することができ、焼成工程（Ｓ４０）の実行時にバインダの蒸発によってガスが発生することを抑制することができる。
【００６２】
そして、例えば図１０（ｃ）に示すように、ベース基板用ウエハ４０を加熱炉から焼成炉のチャンバー内に移し、６１０℃程度の雰囲気下に３０分程度保持することで、ガラスフリット３８中に含まれるガラス粒子を焼成してガラス体３２を形成する焼成工程（Ｓ４０）を行う。
【００６３】
次に、例えば図１１（ａ）に示すように、焼成後にベース基板用ウエハ４０の第１面４０ａ側および第２面４０ｂ側を研磨する両面研磨工程（Ｓ４１）を行う。
詳細には、先ず、第２面４０ｂ側を研磨して金属ピン３７の土台部３６を除去する。
これにより、ガラス体３２及び芯材部３１を位置決めさせる役割を果たしていた土台部３６を除去し、芯材部３１のみをガラス体３２の内部に残す。
次に、ベース基板用ウエハ４０の第１面４０ａ側を研磨して芯材部３１の先端を露出させる。
これにより、ガラス体３２と芯材部３１とを一体的に固定してなる一対の貫通電極８，９を複数形成する（図１１（ｂ）参照）。
【００６４】
次に、ベース基板用ウエハ４０の第２面４０ｂに導電性材料をパターニングして、引き回し電極２７，２８を形成する引き回し電極形成工程（Ｓ４２）を行なう。
以上により、ベース基板用ウエハ作製工程（Ｓ３０）は終了する。
【００６５】
（組立工程）
次に、ベース基板用ウエハ作製工程（Ｓ３０）で作製されたベース基板用ウエハ４０の各引き回し電極２７，２８上に、圧電振動片作製工程（Ｓ１０）で作製された圧電振動片５を、それぞれ金などのバンプＢを介してマウントするマウント工程（Ｓ５１）を実行する。
【００６６】
次に、上述した各ウエハ４０，５０の作製工程で作製されたベース基板用ウエハ４０及びリッド基板用ウエハ５０を重ね合わせる重ね合わせ工程（Ｓ５２）を行う。
詳細には、図示しない基準マークなどを指標としながら、両ウエハ４０，５０を所定位置に配置調整する。
これにより、ベース基板用ウエハ４０にマウントされた圧電振動片５は、リッド基板用ウエハ５０に形成された凹部３ａとベース基板用ウエハ４０とで囲まれるキャビティＣ内に収容される。
【００６７】
次に、重ね合わせた２枚のウエハ４０，５０を図示しない陽極接合装置の内部に導入し、図示しない保持機構によりウエハの外周部分をクランプした状態で、所定の温度雰囲気で所定の電圧を印加して陽極接合する接合工程（Ｓ５３）を行なう。
詳細には、接合材２３とリッド基板用ウエハ５０との間に所定の電圧を印加することによって、接合材２３とリッド基板用ウエハ５０との界面に電気化学的な反応を発生させ、接合材２３とリッド基板用ウエハ５０とを強固に密着して陽極接合させる。
以上により、ベース基板用ウエハ４０とリッド基板用ウエハ５０との接合によって圧電振動片５をキャビティＣ内に封止したウエハ接合体６０を得る。
【００６８】
このように、両ウエハ４０，５０同士を陽極接合することによって、例えば接着剤などで両ウエハ４０，５０を接合した場合に比べて、経時劣化や衝撃などによるずれが生じたり、ウエハ接合体６０の反りが生じることなどを防止し、両ウエハ４０，５０をより強固に接合することができる。
【００６９】
次に、ベース基板用ウエハ４０の第１面４０ａに導電性材料をパターニングして、一対の貫通電極８，９にそれぞれ電気的に接続された一対の外部電極６，７を複数形成する外部電極形成工程（Ｓ５４）を行う。
この工程により、外部電極６，７を用いてキャビティＣ内に封止された圧電振動片５を作動させることができる。
【００７０】
次に、圧電振動子１の周波数を微調整する微調工程（Ｓ５５）を実行する。
次に、ウエハ接合体６０を切断線Ｍに沿って切断する個片化工程（Ｓ５６）を実行する。
【００７１】
次に、個片化された圧電振動子１の内部の電気特性を検査する電気特性検査工程（Ｓ５７）を行なう。
詳細には、例えば圧電振動子１の共振周波数や共振抵抗値、ドライブレベル特性（共振周波数及び共振抵抗値の励振電力依存性）などを検査する。また、絶縁抵抗特性なども併せて検査する。そして、圧電振動子１の外観検査を行って、寸法や品質などを最終的に検査する。
以上により、圧電振動子１の製造は終了する。
【００７２】
上述したように、本実施の形態によるガラス基板の製造方法によれば、充填工程（Ｓ３７）の前であって、貫通孔形成工程（Ｓ３４）またはガラス成形工程（Ｓ３３）の後に貫通孔内洗浄工程（Ｓ３５）を実行する。つまり、ベース基板用ウエハ４０の貫通孔２１，２２内にガラスフリット３８を充填して、このガラスフリット３８を硬化させる前に、貫通孔２１，２２あるいは貫通孔２１，２２を形成するための凹部２０をフッ酸により洗浄する。
【００７３】
これにより、例えば図１２（Ａ）〜（Ｃ）に示すようにガラス成形工程（Ｓ３３）の実行後に凹部２０の内面上にガラス材料の残渣７１が残存したり、例えば図１２（Ｄ），（Ｅ）に示すように貫通孔形成工程（Ｓ３４）の実行後に貫通孔２１，２２の内壁面上にガラス材料の残渣７１や研磨材７２などが残存することに対して、ガラスフリット３８を充填する直前において貫通孔２１，２２内の内壁面上にガラス材料の残渣や研磨材などが残存することを防止することができ、この内壁面とガラスフリット３８との境界面においてガラスフリット３８の密着性が低下することを防止することができる。
【００７４】
そして、例えば図１３（Ａ）〜（Ｃ）に示すように貫通孔内洗浄工程（Ｓ３５）を実行しない比較例においては、貫通孔２１，２２の内壁面とガラスフリット３８との境界面付近において、硬化後のガラスフリット３８に気泡や空隙７３が形成されていることに対して、例えば図１３（Ｄ），（Ｅ）に示すように貫通孔内洗浄工程（Ｓ３５）を実行した実施例においては、貫通孔２１，２２の内壁面とガラスフリット３８との境界面付近において、硬化後のガラスフリット３８に気泡や空隙が形成されることを抑制することができる。
これにより、貫通電極８，９の所望の気密性を確保することができるとともに、ガラスフリット３８の表面付近に気泡や空隙が形成されてしまうことを抑制する。この場合、図３に示すベース基板２の表面側、特に第１面２ａ側のガラスフリットの表面は、空隙が形成されず、連続する１面で構成することができる。そのため、貫通電極８，９に接続される外部電極６，７をベース基板用ウエハ４０の第１面４０ａ上に形成する際に断線が生じることを抑制することができる。
【００７５】
したがって、本実施の形態によるパッケージの製造方法によれば、キャビティ内の気密性を確保した信頼性の高いパッケージ１０を製造することができる。
このように、キャビティＣの内部と外部との導通性、及び機械的強度が確保された信頼性の高いパッケージ１０を備えているので、特性及び信頼性の高い圧電振動子１を提供することができる。
【００７６】
（発振器）
次に、本発明に係る発振器の一実施形態について説明する。
本実施形態の発振器１００は、図１４に示すように、圧電振動子１を、集積回路１０１に電気的に接続された発振子として構成したものである。
この発振器１００は、発振器用の上述した集積回路１０１と、コンデンサなどの電子部品１０２と、集積回路１０１の近傍に配置された圧電振動子１の圧電振動片５とを、基板１０３上に備えている。
これら電子部品１０２と、集積回路１０１と、圧電振動子１とは、図示しない配線パターンによってそれぞれ電気的に接続されている。
なお、各構成部品は、図示しない樹脂によりモールドされている。
【００７７】
このように構成された発振器１００において、圧電振動子１に電圧を印加すると、この圧電振動子１内の圧電振動片５は振動する。
この振動は、圧電振動片５の圧電特性により電気信号に変換されて、集積回路１０１に電気信号として入力される。入力された電気信号は、集積回路１０１による各種処理の実行後に周波数信号として出力される。これにより、圧電振動子１は発振子として機能する。
また、集積回路１０１の構成を、例えば、ＲＴＣ（リアルタイムクロック）モジュールなどを要求に応じて選択的に設定することで、時計用単機能発振器などの他、当該機器や外部機器の動作日や時刻を制御したり、時刻やカレンダーなどを提供したりする機能を付加することができる。
【００７８】
上述したように、本実施形態の発振器１００によれば、上述した圧電振動子１を備えているので、特性及び信頼性に優れた発振器１００を提供できる。
さらにこれに加え、長期にわたって安定した高精度な周波数信号を得ることができる。
【００７９】
（電子機器）
次に、本発明に係る電子機器の一実施形態について説明する。
なお電子機器として、上述した圧電振動子１を有する携帯情報機器１１０を例にして説明する。
本実施形態の携帯情報機器１１０は、例えば、携帯電話に代表されるものであり、従来技術における腕時計を発展、改良したものである。外観は腕時計に類似し、文字盤に相当する部分に液晶ディスプレイを配し、この画面上に現在の時刻などを表示させることができるものである。
また、通信機として利用する場合には、手首から外し、バンドの内側部分に内蔵されたスピーカ及びマイクロフォンによって、従来技術の携帯電話と同様の通信を行うことが可能である。しかも、従来の携帯電話と比較して、格段に小型化及び軽量化されている。
【００８０】
（携帯情報機器）
次に、本実施形態の携帯情報機器１１０の構成について説明する。
この携帯情報機器１１０は、図１５に示すように、圧電振動子１と、電力を供給するための電源部１１１とを備えている。
電源部１１１は、例えば、リチウム二次電池から構成されている。
そして、各種制御を行う制御部１１２と、時刻などのカウントを行う計時部１１３と、外部との通信を行う通信部１１４と、各種情報を表示する表示部１１５と、それぞれの機能部の電圧を検出する電圧検出部１１６とは、電源部１１１に並列に接続されている。
そして、電源部１１１から各機能部に電力が供給される。
【００８１】
制御部１１２は、各機能部を制御して音声データの送信及び受信、現在時刻の計測や表示など、システム全体の動作制御を行う。
また、制御部１１２は、予めプログラムが書き込まれたＲＯＭと、このＲＯＭに書き込まれたプログラムを読み出して実行するＣＰＵと、このＣＰＵのワークエリアとして使用されるＲＡＭなどと、を備えている。
【００８２】
計時部１１３は、発振回路、レジスタ回路、カウンタ回路及びインターフェース回路などを内蔵する集積回路と、圧電振動子１とを備えている。
圧電振動子１に電圧が印加されると圧電振動片５は振動し、この振動は水晶の有する圧電特性により電気信号に変換されて、発振回路に電気信号として入力される。発振回路の出力は二値化され、レジスタ回路とカウンタ回路とにより計数される。
そして、インターフェース回路を介して、制御部１１２と信号の送受信が行われ、表示部１１５に、現在時刻や現在日付或いはカレンダー情報などが表示される。
【００８３】
通信部１１４は、従来の携帯電話と同様の機能を有し、無線部１１７、音声処理部１１８、切替部１１９、増幅部１２０、音声入出力部１２１、電話番号入力部１２２、着信音発生部１２３及び呼制御メモリ部１２４を備えている。
無線部１１７は、音声データなどの各種データを、アンテナ１２５を介して基地局と送受信のやりとりを行う。
音声処理部１１８は、無線部１１７又は増幅部１２０から入力された音声信号を符号化及び複号化する。
増幅部１２０は、音声処理部１１８又は音声入出力部１２１から入力された信号を、所定のレベルまで増幅する。
音声入出力部１２１は、スピーカやマイクロフォンなどからなり、着信音や受話音声を拡声したり、音声を集音したりする。
【００８４】
また、着信音発生部１２３は、基地局からの呼び出しに応じて着信音を生成する。切替部１１９は、着信時に限って、音声処理部１１８に接続されている増幅部１２０を着信音発生部１２３に切り替えることによって、着信音発生部１２３において生成された着信音が増幅部１２０を介して音声入出力部１２１に出力される。
なお、呼制御メモリ部１２４は、通信の発着呼制御に係るプログラムを格納する。また、電話番号入力部１２２は、例えば、０から９の番号キー及びその他のキーを備えており、これら番号キーなどを押下することにより、通話先の電話番号などが入力される。
【００８５】
電圧検出部１１６は、電源部１１１によって制御部１１２などの各機能部に対して加えられている電圧が、所定の値を下回った場合に、その電圧降下を検出して制御部１１２に通知する。このときの所定の電圧値は、通信部１１４を安定して動作させるために必要な最低限の電圧として予め設定されている値であり、例えば、３Ｖ程度となる。
電圧検出部１１６から電圧降下の通知を受けた制御部１１２は、無線部１１７、音声処理部１１８、切替部１１９及び着信音発生部１２３の動作を禁止する。特に、消費電力の大きな無線部１１７の動作停止は、必須となる。さらに、表示部１１５に、通信部１１４が電池残量の不足により使用不能になった旨が表示される。
【００８６】
すなわち、電圧検出部１１６と制御部１１２とによって、通信部１１４の動作を禁止し、その旨を表示部１１５に表示することができる。この表示は、文字メッセージであっても良いが、より直感的な表示として、表示部１１５の表示面の上部に表示された電話アイコンに、×（バツ）印を付けるようにしてもよい。
なお、通信部１１４の機能に係る部分の電源を、選択的に遮断することができる電源遮断部１２６を備えることで、通信部１１４の機能をより確実に停止することができる。
【００８７】
上述したように、本実施形態の携帯情報機器１１０によれば、上述した圧電振動子１を備えているので、特性及び信頼性に優れた携帯情報機器１１０を提供できる。さらにこれに加え、長期にわたって安定した高精度な時計情報を表示することができる。
【００８８】
（電波時計）
次に、本発明に係る電波時計の一実施形態について、図１６を参照して説明する。
本実施形態の電波時計１３０は、図１６に示すように、フィルタ部１３１に電気的に接続された圧電振動子１を備えたものであり、時計情報を含む標準の電波を受信して、正確な時刻に自動修正して表示する機能を備えた時計である。
日本国内には、福島県（４０ｋＨｚ）と佐賀県（６０ｋＨｚ）とに、標準の電波を送信する送信所（送信局）があり、それぞれ標準電波を送信している。４０ｋＨｚ若しくは６０ｋＨｚのような長波は、地表を伝播する性質と、電離層と地表とを反射しながら伝播する性質とを併せもつため、伝播範囲が広く、上述した２つの送信所で日本国内を全て網羅している。
【００８９】
以下、電波時計１３０の機能的構成について詳細に説明する。
アンテナ１３２は、４０ｋＨｚ若しくは６０ｋＨｚの長波の標準電波を受信する。長波の標準電波は、タイムコードと呼ばれる時刻情報を、４０ｋＨｚ若しくは６０ｋＨｚの搬送波にＡＭ変調をかけたものである。受信された長波の標準電波は、アンプ１３３によって増幅され、複数の圧電振動子１を有するフィルタ部１３１によって濾波、同調される。
本実施形態における圧電振動子１は、上述した搬送周波数と同一の４０ｋＨｚ及び６０ｋＨｚの共振周波数を有する水晶振動子部１３８、１３９をそれぞれ備えている。
【００９０】
さらに、濾波された所定周波数の信号は、検波、整流回路１３４により検波復調される。続いて、波形整形回路１３５を介してタイムコードが取り出され、ＣＰＵ１３６でカウントされる。
ＣＰＵ１３６では、現在の年、積算日、曜日、時刻などの情報を読み取る。読み取られた情報は、ＲＴＣ１３７に反映され、正確な時刻情報が表示される。
搬送波は、４０ｋＨｚ若しくは６０ｋＨｚであるから、水晶振動子部１３８、１３９は、上述した音叉型の構造を持つ振動子が好適である。
【００９１】
なお、上述の説明は、日本国内の例で示したが、長波の標準電波の周波数は、海外では異なっている。例えば、ドイツでは７７．５ＫＨｚの標準電波が用いられている。従って、海外でも対応可能な電波時計１３０を携帯機器に組み込む場合には、さらに日本の場合とは異なる周波数の圧電振動子１を必要とする。
【００９２】
上述したように、本実施形態の電波時計１３０によれば、上述した圧電振動子１を備えているので、特性及び信頼性に優れた電波時計１３０を提供できる。さらにこれに加え、長期にわたって安定して高精度に時刻をカウントすることができる。
【００９３】
なお、本発明の技術範囲は上述した実施の形態に限定されるものではなく、本発明の趣旨を逸脱しない範囲において種々の変更を加えることが可能である。
例えば、上述した実施形態では、パッケージ１０の内部に圧電振動片５を封入して圧電振動子１を製造したが、パッケージ１０の内部に圧電振動片５以外の電子部品を封入して、圧電振動子１以外のデバイスを製造することも可能である。
また、上述した実施形態では、音叉型の圧電振動片５を用いた圧電振動子１を例に挙げて本発明を説明したが、これに限らず、例えばＡＴカット型の圧電振動片（厚み滑り振動片）を用いた圧電振動子などに、本発明を適用してもよい。
【００９４】
また、上述した実施形態では、貫通孔２１，２２内に土台部３６から立設された金属ピン３７を配置し、この後、土台部３６を研磨して除去することにより貫通電極８，９を形成する場合について説明したが、これに限定されず、限られない。
【００９５】
また、上述した実施形態では、ガラス材料からなるベース基板２とリッド基板３との二枚の基板が接合されたパッケージ１０について説明したが、二枚以上の複数の基板でパッケージ１０を形成してもよく、また少なくともベース基板２がガラス材料により構成されていれば他の基板はガラス材料に限られない。
さらに、上述した実施形態では、ベース基板用ウエハ４０とガラスフリット３８（ガラス体３２）の充填領域との双方を一括して研磨する場合について説明したが、両面研磨工程（Ｓ４１）において、ベース基板用ウエハ４０における少なくともガラスフリット３８の充填領域を研磨する場合に本発明を適用することができる。
【符号の説明】
【００９６】
１…圧電振動子  ２…ベース基板（第１ガラス基板）  ３…リッド基板（第２ガラス基板）  ５…圧電振動片  ８，９…貫通電極  １０…パッケージ  ２１，２２…貫通孔  ３７…金属ピン  ３８…ガラスフリット  １００…発振器  １０１…発振器の集積回路  １１０…携帯情報機器（電子機器）  １１３…電子機器の計時部  １３０…電波時計  １３１…電波時計のフィルタ部  Ｃ…キャビティ
【図１】
2013162170.tif 000003
【図２】
2013162170.tif 000004
【図３】
2013162170.tif 000005
【図４】
2013162170.tif 000006
【図５】
2013162170.tif 000007
【図６】
2013162170.tif 000008
【図７】
2013162170.tif 000009
【図８】
2013162170.tif 000010
【図９】
2013162170.tif 000011
【図１０】
2013162170.tif 000012
【図１１】
2013162170.tif 000013
【図１２】
2013162170.tif 000014
【図１３】
2013162170.tif 000015
【図１４】
2013162170.tif 000016
【図１５】
2013162170.tif 000017
【図１６】
2013162170.tif 000018